(57)【要約】  本発明は、ＰＶＤ（物理的蒸着）構成要素の表面に沿って粒子トラップを形成する方法を包含し、その表面に粒子トラップを有するＰＶＤ構成要素を含む。本発明は、ビードブラストのための高度に可溶性の媒体の使用を含み、且つ／又はビードブラスト媒体として金属物質の使用を含み得る。本発明は、粒子トラップの所望箇所である裏板の領域に沿って挿入物を形成することも含み得る。この挿入物の組成は裏板よりも適切な粒子捕捉特性を有する。
2007517133.tif 000002
【特許請求の範囲】
【請求項１】
蒸着装置の構成要素を処理する方法であって、前記構成要素は第１の硬度を有する組成を含み、前記方法は、前記第１の硬度以上の第２の硬度を有する粒子を含むビードブラスト媒体によって、前記構成要素の表面をビードブラストに曝すことを含み、前記粒子は本質的に金属合金及び元素金属の一方又は両方から成る方法。
【請求項２】
前記構成要素表面は本質的にタンタルから成り、前記粒子は前記タンタルと適合性のある１つ又は複数の金属成分を含む、請求項１に記載の方法。
【請求項３】
前記構成要素表面は本質的にタンタルから成り、前記粒子はチタン、モリブデン、タンタル、タングステン、及びコバルトの１つ又は複数を含む、請求項１に記載の方法。
【請求項４】
前記構成要素は本質的にタンタルから成るスパッタリング標的であり、前記粒子は本質的にチタン、モリブデン、タンタル、タングステン、及びコバルトの１つ又は複数から成る、請求項１に記載の方法。
【請求項５】
前記構成要素は本質的にタンタルから成るスパッタリング標的であり、前記粒子は前記ビードブラスト媒体によって含まれる第１の組の複数の粒子であり、前記ビードブラスト媒体は、前記第１の組の複数の粒子とは異なる第２の組の複数の粒子を含み、前記第１の組の複数の粒子は本質的にタングステンから成り、前記第２の組の複数の粒子は本質的に重炭酸ナトリウムから成り、前記ビードブラスト媒体中の前記第２の組の複数の粒子に対する前記第１の組の複数の粒子の体積比は約１：１０である、請求項１に記載の方法。
【請求項６】
前記方法は、
前記構成要素の前記表面に沿って突起の模様を形成するステップと、
前記突起を屈曲させるステップとを更に含む、請求項１に記載の方法。
【請求項７】
前記構成要素表面は本質的にタンタルから成り、前記粒子はチタン、モリブデン、タンタル、タングステン、及びコバルトの１つ又は複数を含む、請求項６に記載の方法。
【請求項８】
前記ビードブラストは、前記突起の模様を前記形成するステップの前に行われる、請求項６に記載の方法。
【請求項９】
前記ビードブラストは、前記突起の模様を前記形成するステップの後で且つ前記突起を前記屈曲させるステップの前に行われる、請求項６に記載の方法。
【請求項１０】
前記ビードブラストは、前記突起を前記屈曲させるステップの後で行われる、請求項６に記載の方法。
【請求項１１】
前記粒子は前記ビードブラスト媒体によって含まれる第１の組の複数の粒子であり、前記ビードブラスト媒体は、前記第１の組の複数の粒子とは異なる第２の組の複数の粒子を含み、前記第２の組の複数の粒子は水溶液に可溶性である、請求項１に記載の方法。
【請求項１２】
前記ビードブラスト媒体内部の前記第２の組の複数の粒子に対する前記第１の組の複数の粒子の体積対体積比は、約１：３以下である、請求項１１に記載の方法。
【請求項１３】
前記ビードブラスト媒体内部の前記第２の組の複数の粒子に対する前記第１の組の複数の粒子の体積対体積比は、約１：３以下であり且つ１：１０以上である、請求項１１に記載の方法。
【請求項１４】
前記第２の組の複数の粒子は、アルカリ性ハロゲン化物の塩及びアンモニウムハロゲン化物の塩から成る群から選択された１つ又は複数の塩を含む、請求項１１に記載の方法。
【請求項１５】
前記第２の組の複数の粒子は、金属水酸化物から成る群から選択された１つ又は複数の塩を含む、請求項１１に記載の方法。
【請求項１６】
前記第２の組の複数の粒子は、周期律表のＩＡ及びＩＩＡ族から選択された元素を含むハロゲン化物の塩から成る群から選択された１つ又は複数の塩を含む、請求項１１に記載の方法。
【請求項１７】
前記粒子は前記ビードブラスト媒体によって含まれる第１の組の複数の粒子であり、前記ビードブラスト媒体は、前記第１の組の複数の粒子とは異なる第２の組の複数の粒子を含み、前記第２の組の複数の粒子は有機溶液に可溶性である、請求項１に記載の方法。
【請求項１８】
前記第２の組の複数の粒子は１つ又は複数の有機金属物質を含む、請求項１７に記載の方法。
【請求項１９】
標的／裏板構造を形成する方法であって、
第１の組成を含む裏板を用意するステップと、
前記第１の組成とは異なる第２の組成を含む標的を用意するステップと、
前記第１及び第２の組成とは異なる第３の組成を有する挿入物を用意するステップと、
１つの構成の中に前記標的、裏板、及び挿入物を接合するステップであって、その構成では前記挿入物が前記標的の少なくとも一部と前記裏板との間にあり、前記構成は前記標的の一部及び前記挿入物の一部に沿って延在する表面を有する、接合するステップと、
前記表面に沿って粒子捕捉領域を形成するステップであって、前記粒子捕捉領域は、前記挿入物の前記一部に沿って、且つ前記標的の前記一部に沿って広がる湾曲突起の模様を含み、前記湾曲突起は穴を形成し、前記穴の少なくとも幾つかが前記標的／裏板構造に沿って横方向に開く、粒子捕捉領域を形成するステップと、を含む方法。
【請求項２０】
前記接合するステップの後で前記粒子捕捉領域を前記形成するステップが行われ、前記形成するステップは、
前記表面に沿って突起の模様を形成するステップと、
前記突起を屈曲させるステップと、
微小構造を前記突起の上に形成するために前記突起をビードブラストに曝すステップとを含む、請求項１９に記載の方法。
【請求項２１】
前記ビードブラストは、前記第２の組成の硬度以上の硬度を有する粒子を含む媒体を使用し、前記粒子は本質的に金属合金及び元素金属の一方又は両方から成る、請求項１９に記載の方法。
【請求項２２】
前記粒子は、前記ビードブラスト媒体によって含まれる第１の組の複数の粒子であり、前記ビードブラスト媒体は、前記第１の組の複数の粒子とは異なる第２の組の複数の粒子を含み、前記第２の組の複数の粒子は水溶液又は有機溶液に可溶性である、請求項２１に記載の方法。
【請求項２３】
前記粒子捕捉領域の少なくとも一部は前記接合するステップの前に形成される、請求項１９に記載の方法。
【請求項２４】
前記接合するステップは、
前記挿入物を前記裏板の内部に埋め込み、且つ前記挿入物を前記裏板に接合するステップと、
前記挿入物が前記裏板に接合されてから前記標的を前記挿入物に接合するステップとを含む、請求項１９に記載の方法。
【請求項２５】
前記第２の組成はタンタルを含む、請求項１９に記載の方法。
【請求項２６】
前記第２の組成は本質的にタンタルから成る、請求項１９に記載の方法。
【請求項２７】
前記第２の組成はタンタルから成る、請求項１９に記載の方法。
【請求項２８】
前記第１の組成は銅を含み、前記第２の組成はタンタルを含み、更に前記第３の組成はチタンを含む、請求項１９に記載の方法。
【請求項２９】
前記第１の組成は銅を含み、前記第２の組成は本質的にタンタルから成り、更に前記第３の組成は本質的にチタンから成る、請求項１９に記載の方法。
【請求項３０】
前記第１の組成は銅を含み、前記第２の組成はタンタルから成り、更に前記第３の組成はチタンから成る、請求項１９に記載の方法。
【請求項３１】
前記第２の組成はタンタルを含み、前記第３の組成はアルミニウム、タンタル、及びチタンの１つ又は複数を含む、請求項１９に記載の方法。
【請求項３２】
前記標的は前記裏板に近接する接合表面を有し、前記接合表面の全体が前記挿入物に接触している、請求項１９に記載の方法。
【請求項３３】
前記標的は前記裏板に近接する接合表面を有し、前記接合表面の一部のみが前記挿入物に接触している、請求項１９に記載の方法。
【請求項３４】
前記挿入物は前記第３の組成の中実の幾何学形状である、請求項１９に記載の方法。
【請求項３５】
前記挿入物は前記第３の組成の中空の幾何学形状である、請求項１９に記載の方法。
【請求項３６】
前記挿入物は前記第３の組成の中実円である、請求項１９に記載の方法。
【請求項３７】
前記挿入物は前記第３の組成の環状輪である、請求項１９に記載の方法。
【請求項３８】
標的／裏板構造であって、
第１の組成を含む裏板と、
前記第１の組成とは異なる第２の組成を含む標的と、
前記標的の少なくとも一部と前記裏板との間の挿入物であって、前記第１及び第２の組成とは異なる第３の組成を有する挿入物とを含み、
前記標的／裏板構造は、前記標的の一部に沿って且つ前記挿入物の一部に沿って延在する粒子捕捉領域を含み、前記粒子捕捉領域は、前記挿入物の前記一部に沿って且つ前記標的の前記一部に沿って広がる湾曲突起の模様を含み、前記湾曲突起は穴を形成し、前記穴の少なくとも幾つかは前記標的／裏板構造に沿って横方向に開く、標的／裏板構造。
【請求項３９】
前記第２の組成はタンタルを含む、請求項３８に記載の標的／裏板構造。
【請求項４０】
前記第３の組成はチタンを含む、請求項３９に記載の標的／裏板構造。
【請求項４１】
前記第２の組成は本質的にタンタルから成る、請求項３８に記載の標的／裏板構造。
【請求項４２】
前記第３の組成はチタンを含む、請求項４１に記載の標的／裏板構造。
【請求項４３】
前記第２の組成はタンタルから成る、請求項３８に記載の標的／裏板構造。
【請求項４４】
前記第３の組成はチタンを含む、請求項４３に記載の標的／裏板構造。
【請求項４５】
前記第１の組成は銅を含み、前記第２の組成はタンタルを含み、更に前記第３の組成はチタンを含む、請求項３８に記載の標的／裏板構造。
【請求項４６】
前記第１の組成は銅を含み、前記第２の組成は本質的にタンタルから成り、更に前記第３の組成は本質的にチタンから成る、請求項３８に記載の標的／裏板構造。
【請求項４７】
前記第１の組成は銅を含み、前記第２の組成はタンタルから成り、更に前記第３の組成はチタンから成る、請求項３８に記載の標的／裏板構造。
【請求項４８】
前記第２の組成はタンタルを含み、前記第３の組成はアルミニウム、タンタル、及びチタンの１つ又は複数を含む、請求項３８に記載の標的／裏板構造。
【請求項４９】
前記標的は前記裏板に近接する接合表面を有し、前記接合表面の全体が前記挿入物に接触している、請求項３８に記載の標的／裏板構造。
【請求項５０】
前記標的は前記裏板に近接する接合表面を有し、前記接合表面の一部のみが前記挿入物に接触している、請求項３８に記載の標的／裏板構造。
【請求項５１】
前記挿入物は前記第３の組成の中実の幾何学形状である、請求項３８に記載の標的／裏板構造。
【請求項５２】
前記挿入物は前記第３の組成の中空の幾何学形状である、請求項３８に記載の標的／裏板構造。
【請求項５３】
前記挿入物は前記第３の組成の中実円である、請求項３８に記載の標的／裏板構造。
【請求項５４】
前記挿入物は前記第３の組成の中実の円であり且つ前記裏板の内部に埋め込まれている、請求項３８に記載の標的／裏板構造。
【請求項５５】
前記挿入物は前記第３の組成の環状輪である、請求項３８に記載の標的／裏板構造。
【請求項５６】
前記挿入物は前記第３の組成の環状輪であり且つ前記裏板の内部に埋め込まれている、請求項３８に記載の標的／裏板構造。
【発明の詳細な説明】
【技術分野】
【０００１】
[0001]本出願は、２００３年９月１１日に出願の米国特許仮出願第６０／５０２６８９号の優先権を主張するものであり、また２００４年２月９日に出願の米国特許仮出願第６０／５４３４５７号の優先権も同様に主張するものである。[0002]本発明は、物理的蒸着処理（physical vapor deposition（ＰＶＤ）process）の構成要素、例えば、スパッタ標的、などの領域に沿って粒子トラップを形成する方法に関する。
【背景技術】
【０００２】
[0003]ＰＶＤ法は、基板表面の全体に物質の薄膜を形成するために利用される。ＰＶＤ法は、例えば、最終的に集積回路構造及びデバイスの製造に使用される層を形成するために半導体製造法で利用可能である。[0004]図１のスパッタリング装置１１０を参照してＰＶＤ作業を説明する。装置１１０は、イオン金属プラズマ（ＩＭＰ）装置の一実施例であり、側壁１１４を有する小室１１２を含む。小室１１２は、一般に高真空の小室である。標的１０が小室の上方領域内に設けられ、更に基板１１８が小室の下方領域内に設けられる。基板１１８は、静電チャックを典型的に含む保持体１２０の上に保持される。
【０００３】
標的１０は、電源を具備し得る適切な支持部材（図示せず）によって保持されることになる。上方遮蔽体（図示せず）が、標的１０の縁部を遮蔽するために設けられ得る。標的１０には、例えば、１つ又は複数の様々な種類の金属合金を含めて、インジウム、錫、ニッケル、タンタル、チタン、銅、アルミニウム、銀、金、ニオブ、白金、パラジウム、タングステン、及びルテニウムの１つ又は複数の金属が含まれ得る。この標的は、一体構造の標的であってもよいし、又は標的／裏板組立体の一部であってもよい。
【０００４】
[0005]基板１１８には、例えば、半導体ウェーハ（例えば、単結晶珪素ウェーハなど）が含まれ得る。[0006]物質が標的１０の表面からスパッタリングされて、基板１１８に向けられる。スパッタリングされた物質が矢印１２２によって表されている。[0007]一般に、スパッタリングされた物質は、標的表面から幾つかの異なる方向へ出て行く。これが問題となり得るが、スパッタリングされた物質は、基板１１８の上表面に相対的に直交するように向けられることが好ましい。従って、合焦コイル１２６が小室１１２の内部に設けられる。この合焦コイルは、スパッタリングされた物質１２２の向きを補整することが可能であり、スパッタリング物質を基板１１８の上表面に相対的に直交するように向けているところが示されている。
【０００５】
[0008]コイル１２６は、コイルの側壁を貫通し、更に小室１１２の側壁１１４も貫通するように示されているピン１２８によって小室１１２の内部に保持される。ピン１２８は、図示の構成では保持ねじ１３２によって保持される。図１の模式図は、コイル１２６の内表面沿いのピンの頭１３０と、小室側壁１１４の外表面沿いの保持ねじの別組の複数の頭１３２とを示す。[0009]スペーサ１４０（しばしばカップと呼ばれる）がピン１２８の周囲に延在し、コイル１２６を側壁１１４から離隔するために使用される。
【０００６】
[0010]粒子が形成されると、これらの粒子が蒸着された薄膜の中に落下し、薄膜の望ましい特性を阻害する恐れがある点で蒸着処理に問題が生じ得る。従って、これらの粒子が蒸着処理時に所望の物質中に落下することに関連する問題を改善し得るトラップの開発が望まれている。[0011]粒子形成を軽減するためにＰＶＤ標的を改良しようと幾多の努力が傾注されてきた。例えば、ビードブラスト（bead-blasting;溶球吹付け）を利用して標的の側壁に沿って織目表面（textured surface）を形成するが、それは織目表面によってその表面に沿って形成された粒子が捕捉されることを期待するものである。また、粒子を捕捉する適切な織目を創出しようと、標的表面上に織目を形成するためにローレット切り及び機械加工の渦巻き模様付けが利用されてきた。
【発明の開示】
【発明が解決しようとする課題】
【０００７】
[0012]これらの織目表面の幾つかは粒子形成を減少させることが分かっているが、様々な織目表面には問題が存在する。例えば、ビードブラストは、強力に標的に吹き付けられる粒子を使用するのが典型である。ブラストに由来する粒子の一部が、ブラスト処理時に標的物質中に埋め込まれ、標的がＰＶＤ小室の中に挿入されるときに標的物質中に残留する可能性がある。ビードの表面は、粒子捕捉領域に進入する再蒸着物質に対して付着性が相対的に乏しくなり得るので、粒子捕捉領域の働きを低下させる恐れがある。
【０００８】
[0013]粒子捕捉領域中に埋め込まれたビードブラスト粒子に関連する問題を軽減し、好ましくは排除するために、新規の方法を開発することが望ましい。このような新規の方法をＰＶＤ標的の非スパッタリング表面上に粒子捕捉領域を形成するために利用することに加えて又はその別法として、このような新規の方法は、限定するものではないが、小室内壁、コイル、保護リング、固締具、遮蔽体、ピン、カップ等のうちの１つ又は複数の表面を含めて、小室内でスパッタリングされた物質に接触する可能性のある数多くの構成要素の非スパッタリング表面に関連する粒子捕捉領域での使用に応用可能であることが望ましい。
【課題を解決するための手段】
【０００９】
[0014]１態様では、本発明は、ビードブラスト処理の後でビードブラスト媒体を除去するためにこの媒体を可溶化することを包含する。この媒体は、最初に粒子の形態で提供され、表面を粗面化するためのビードブラストに使用される。ビードブラスト媒体は溶媒に高度に可溶性であり、続いてビードブラスト表面が、粗面化された表面に関連し得るビードブラスト媒体を溶解するために溶媒に曝される。典型的な媒体には、塩化アンモニウムと、周期律表のＩＡ及びＩＩＡ族からの元素を含む様々なハロゲン化物の塩とが含まれ得る。特定の態様では、媒体には、例えば、塩化ナトリウム又は塩化カリウム等の１つ又は複数のアルカリ性ハロゲン化物の塩が含まれ得るが、このような応用例では、媒体を除去するために使用される溶媒は水溶液であり得る。他の典型的な媒体には、有機物質（例えば、有機金属物質など）が含まれ得るが、溶媒には有機物質を溶解するのに適切な有機溶媒が含まれ得る。
【００１０】
[0015]１態様では、本発明はビードブラストに金属を使用することに関する。ビードブラストは、ＰＶＤ構成要素の表面を粗面化するために使用される。このような表面には、金属（元素金属の形態にあるか又は合金の形態にある）が含まれ得るが、ビードブラストに使用される金属は、ＰＶＤ構成要素の表面の金属よりも高い硬度であり得る。特定の態様では、ビードブラストに使用される金属は、相対的に純粋な形態にあり、特に純度９９％以上（重量で）の金属含有率を有する。
【００１１】
[0016]１態様では、本発明は、標的の周辺側部に沿って且つ標的に近接する突縁に沿って延在する非スパッタリング領域を有する標的／裏板構造（a target/backing plate）を包含する。この構造は、突縁の内部に設けられた挿入物を含み、粒子トラップを形成する際に使用するのに適切な物質を含む。典型的な態様では、標的はタンタルを含むことが可能であり、裏板は銅を含むことが可能であり、更に挿入物はアルミニウム、チタン、及びタンタルの１つ又は複数を含むことが可能である。
【発明を実施するための最良の形態】
【００１２】
[0031]本発明は、ＰＶＤ構成要素の１つ又は複数の表面上に形成可能な粒子捕捉領域と、この粒子捕捉領域を形成する方法とを包含する。粒子捕捉領域は、蒸着処理（deposition process）の間にこれらの構成要素の上に蒸着する物質を捕捉するために使用可能である。[0032]粒子捕捉領域は、ＰＶＤ構成要素の１つ又は複数の表面をビードブラストで、また幾つかの態様では機械加工で処理することによって形成される。このように処理された構成要素がスパッタリング標的であれば、その処理表面には、例えば、側壁表面、突縁表面、及び／又はスパッタリング面沿いの非スパッタリング表面など、非スパッタリング表面がいずれも含まれ得る。
【００１３】
[0033]機械加工で形成された突起は、マクロスケールの粗度に対応するものと考えられ、ビードブラストによって実現された粗面形成はミクロスケールの粗度に対応するものと考えられる。従って、本発明は、マクロスケール及びミクロスケールの粗度の一方又は両方を有し、捕捉領域で使用される模様を包含し得る。
【００１４】
[0034]マクロスケール及びミクロスケールの模様を共に使用することは有利であり得る。マクロスケールの模様とミクロスケールの模様とを組み合わせると、蒸着処理時に構成要素の処理表面から物質が剥落するのをかなり減少させることができる。また、マクロスケールの模様の上にミクロスケールの粗表面を形成すると、平面的な又は直線的な蒸着薄膜が減少することによって蒸着薄膜からの剥落問題を効果的に軽減することができる。平面的な又は直線的な薄膜は、周期的な蒸着処理時に生じる周期的な熱応力に対して特に脆弱であり得る。
【００１５】
特に、マクロスケールの模様（例えば、長い機械加工の渦巻き模様など）のみが、再蒸着物質を捕捉して捕捉領域内で長い薄膜を形成することができる。周期的な熱応力（例えば、処理構成要素の基部物質に対する再蒸着薄膜の異なる熱膨張率に関連する応力など）が、処理構成要素から薄膜又は再蒸着薄膜塊の剥離を招く恐れがある。薄膜又は塊が構成要素から剥離すると、それは構成要素に近接する基板上に落下して、蒸着処理時に基板上に蒸着された層の内部に粒子を不要に形成する恐れがあり、それは蒸着処理の生産能力又は生産量を低減させ得る。
【００１６】
[0035]表面にマクロスケール及びミクロスケールの粗度を共に付与することは有利であり得るが、ミクロスケールの粗度のみが捕捉に望ましい態様である場合もある。従って、本発明は、マクロスケールの粗度を有しないスパッタリング構成要素の１つ又は複数の表面の上に、ミクロスケールの粗度が形成される態様も包含する。別法として、本発明は、ミクロスケールの粗度を有しないスパッタリング構成要素の１つ又は複数の表面上に、マクロスケールの粗度が形成される態様を包含し得る。
【００１７】
[0036]ＰＶＤ処理の構成要素を処理するための（特にスパッタリング標的の非スパッタリング表面を処理するための）本発明の典型的な態様を図２〜９を参照して以下に説明する。[0037]図２及び３を参照すると、典型的なスパッタリング標的構造１０が上面図（図２）及び断面図（図３）で例示されている。構造１０は、本発明の典型的な態様では一体構造の物理蒸着標的として示されているが、別法として、構造１０は標的／裏板構造（典型的な標的／裏板構造を図１０〜１４に示す）であり得ることが理解されるべきである。
【００１８】
標的構造１０は、スパッタリング面１２と、このスパッタリング面に近接する側壁１４とを含む。構造１０は、標的構造の下部領域回りに延在する突縁１６も含む。構造１０は、ハネウェルインターナショナル社（Honeywell International Inc.）から市販のベクトラ−アイエムピー（ＶＥＣＴＲＡ−ＩＭＰ）（商標）型ターゲットとして示されているが、本発明の様々な態様では他の標的構造も使用可能であることが理解されるべきである。[0038]スパッタリング面１２は一般に、物質がＰＶＤ作業でスパッタリングされる領域と、物質がＰＶＤ作業でスパッタリングされない領域とを共に有する。このような非スパッタリング領域は、例えば、側壁１４に近接し、面１２の横方向の周辺領域に対応する領域を含み得る。
【００１９】
[0039]上で論じたように、スパッタリング作業で標的構造１０又は他の標的構造の使用に関わる問題は、面１２から飛散した幾つかの物質が標的構造の他の表面（側壁１４、突縁１６、及び面１２の非スパッタリング領域を含む非スパッタリング領域など）の上に再蒸着し得ることである。これらの再蒸着物質は、最終的にはＰＶＤ作業時に標的構造から粒子として落下し得る。これらの粒子は、ＰＶＤ作業時にスパッタリング蒸着された層の内部に堆積して層の特性に悪影響を及ぼす恐れがあり、且つ／又は基板を支持するように設けられた静電チャック上に落下する恐れがある。従って、スパッタリング蒸着層への粒子混入を回避するために、側壁及び／又は突縁及び／又は標的の他の非スパッタリング表面を処理する方法の開発が望まれている。
【００２０】
[0040]本発明の一態様に従えば、粒子形成を軽減するために、面１２の表面（非スパッタリング表面）、側壁１４、及び／又は突縁１６が新規の方法によって処理される。このような処理領域は、例えば、図３のブラケット１８によって示した領域の一部又は全部に及び得る。本発明の方法を利用して、ＰＶＤ反応小室の内部で真空に曝される標的の非スパッタリング表面のすべて（面１２、側壁１４、又は突縁１６の上にあるかどうかに関わらず）を処理することが特に推奨され得る。
【００２１】
[0041]図４は、側壁１４の拡大された領域２０を示す。この側壁は相対的に平面的な表面２１を有する。[0042]図５は、側壁１４がこの側壁の表面全体に広がる突起２２の模様を形成するために処理された後の拡大された領域２０を例示する。突起２２は、コンピュータ数値制御（ＣＮＣ）工具、ローレット切り装置、又は他の適切な機械工具を使用して形成可能であり、渦巻き模様に対応し得る。例えば、ＣＮＣ工具を使用して側壁１４に切込みを入れて図示の模様を残すことが可能であり、且つ／又はローレット切り装置を使用して側壁１４の中にプレス成形し、このような模様を残すことが可能である。このような模様は、例えば、ビードブラストによって形成される不規則な模様とは異なって反復模様である。突起２２の模様は、この模様と引き続いて形成可能なミクロ模様（以下で論じる）とを区別するためにマクロ模様と呼ばれ得る。
【００２２】
[0042]突起２２は、約２．５４ｃｍ（１インチ）当たり約２８個から約２．５４ｃｍ（１インチ）当たり約８０個、典型的には約２．５４ｃｍ（１インチ）当たり約４０個の密度に形成可能である。特定の応用例では、これらの突起は、約２．５４ｃｍ（１インチ）当たり約２８個の歯（ＴＰＩ）から約８０ＴＰＩ、典型的には約４０ＴＰＩを有する工具によって形成可能である。工具の歯は、突起２２と１対１の対応であり得る。突起２２は、側壁１４に沿った突起の形成の別法として又はそれに追加して、突縁１６（図３）及び／又は面１２の非スパッタリング領域表面の全体に亘って形成可能である。
【００２３】
[0043]図６は、突起２２が、突起を折り返す機械力に掛けられた後の拡大された領域２０を示す。この機械力は、例えば、ボール又はローラを含めて任意適切な工具によって供給可能である。これらの屈曲突起は、ＣＮＣ工具による適切な指向性機械加工を利用して形成することも可能である。屈曲突起は、突起間に穴２３を画成し、このような穴が再蒸着物質のためのトラップ及び／又は他の粒子源のためのトラップとして機能し得る。
【００２４】
[0044]図３を再び参照すると、側壁１４は、近接スパッタリング面１２であり、このスパッタリング面の周囲に標的構造１０の横方向の周辺部が形成されることが考えられる。従って、図６の屈曲突起２２（湾曲突起とも呼ばれ得る）は、側壁に沿って横方向に開く穴２３を形成することが理解され得る。穴２３は、屈曲又は湾曲突起２２によって形成された受け口の反復模様であるとも考えられる。これらの受け口２３は、最終的には蒸着物質又はＰＶＤ処理時に粒子源の１つとなり得る他の物質を保持するために使用可能である。受け口２３は、これらの受け口の内部周辺部回りに内表面２７を有することが図６に示されている。
【００２５】
[0045]スパッタリング表面１２（図３）が標的構造１０の上表面として画成される場合には（即ち、標的構造が図３の向きにあると考えられる場合には）、図示の穴は下向きに開く。本発明の他の態様（図示せず）では、湾曲突起が、図３の向きでは、上向き又は横向きに開く穴を形成し得る。従って、本発明は、スパッタリング面が標的構造の上表面として画成され、且つ湾曲突起が標的構造の側壁に沿って形成されて、スパッタリング面の画成された上表面に対して下向き、上向き、及び横向きの１つ又は複数の向きで側壁に沿って横方向に開く穴を形成する様態を包含する。
【００２６】
外部基準枠に対して標的構造の特定の向きのいずれかを示すものとしてではなく、湾曲突起によって形成された穴の相対的な向きを説明する目的のために、スパッタリング面を上表面として画成されていることに留意される。従って、スパッタリング表面１２（図３）は、標的構造の外部から眺める者には、標的構造の上向き表面、標的構造の下向き表面、又は標的構造の横向き表面として見え得る。しかし、本開示を説明する目的では、この表面は、湾曲突起２２によって形成された穴２３の開口の方向性に対するスパッタリング表面の関係を理解するために上表面として画成されているものと考えられる。
【００２７】
[0046]穴２３は、標的構造１０が最終的にはスパッタリング小室（例えば、図１の小室１１２など）の中で使用すべき向きでは、上向きに開くことが有利であり得る。従って、穴は、標的構造の上表面として画成されたスパッタリング表面１２に対して図示の下向き構成で開くことが有利であり得る。[0047]図７は、図６の構造の拡大された領域３０を例示し、特に単一の突起２２を例示する。[0048]図６及び７の湾曲突起２２は、例えば、表面２１から約０．０００３ｃｍ（約０．０００１インチ）から約０．２５４ｃｍ（約０．１インチ）（典型的には約０．０２５４ｃｍ（約０．０１インチ））の高さ「Ｈ」と、約０．００２５ｃｍ（約０．００１インチ）から約２．５４ｃｍ（約１インチ）（典型的には約０．０６８６ｃｍ（約０．０２７インチ））の反復距離（「Ｒ」）とを有し得る。距離「Ｒ」は、湾曲突起２２の周期的な反復距離であると考えられる。
【００２８】
[0049]特定の態様では、湾曲突起２２は、これらの湾曲突起が側壁１４に接合する基部２５を有するものと考えられ、側壁１４は、湾曲突起の基部間に延在する表面１５を有するものと考えられる。湾曲突起は、側壁表面１５から約０．０００３ｃｍ（約０．０００１インチ）から約０．０２５４ｃｍ（約０．０１インチ）の最大高さ（「Ｈ」）を典型的に有する。
【００２９】
[0050]図８及び９は、突起２２に沿って穴又は窪みとして広がる微小構造３２を形成するために、突起を処理した後の突起２２を示す。そのような処理は、内表面２７を粗面にするために（図示のように）受け口２３の中に及ぶことが好ましい。これらの微小構造は共に微小構造の粗度を画成する。
【００３０】
[0051]突起２２の処理には、例えば、化学的エッチング液及び機械的粗面形成の一方又は両方を利用することができる。典型的な機械的粗面形成の手順には、粒子の圧搾流（例えば、ビードブラスト）に曝すこと、又は剛性の荒毛（針金の荒毛など）に接触させることが含まれる。典型的な化学的エッチング液には、化学的に突起２２の材料に穴を空ける溶液が含まれ、強塩基性溶液、弱塩基性溶液、強酸性溶液、弱酸性溶液、及び中性溶液が含まれ得る。
【００３１】
[0052]ビードブラストを利用して微小構造３２を形成する場合には、この微小構造を形成するために使用される粒子が、例えば、石榴石、炭化珪素、酸化アルミニウム、固体のＨ２Ｏ（氷）、固体の二酸化炭素、及び塩（例えば、重炭酸ナトリウムのような炭酸水素塩の塩など）の１つ又は複数を含み得る。追加的に又は別法として、粒子には、微小構造が作り込まれるべき物質と少なくとも同程度の硬度の１つ又は複数の金属物質が含まれ得る。
【００３２】
[0053]ビードブラストに使用される粒子が非揮発性の物質を含む場合には、これらの粒子を除去するために窪み３２の形成後に洗浄段階を導入することができる。例えば、粒子に炭化珪素又は酸化アルミニウムが含まれる場合には、洗浄段階が利用可能であり、そこでは突起２２が洗浄物質の浴槽又は流れに曝され、且つ／又は適切なブラシ掛け工具（針金ブラシなど）によってブラシ掛けされる。適切な流れは、固体のＨ２Ｏ又は固体の二酸化炭素の粒子を含む流れであり得る。窪み３２を形成するために最初に使用される粒子が、揮発性粒子（固体の氷又は固体のＣＯ２など）から本質的に成るか、又はそれらから成る場合には、上に説明した洗浄段階を省くことができる。
【００３３】
[0054]幾つかの態様では、ビードブラスト媒体は、２４グリット（grit）のＡｌ２Ｏ３媒体でよく、ビードブラストは、例えば、約０．０２５から約１００μｍ（約１から約４０００マイクロインチ）ＲＡ、好ましくは、約１．２５から約５０μｍ（約５０から約２０００マイクロインチ）ＲＡ、典型的には、約２．５から約７．５μｍ（約１００から約３００マイクロインチ）ＲＡで実行可能である。
【００３４】
[0055]幾つかの態様では、ビードブラスト媒体は、適切な溶媒に高度に可溶性の物質を含み得る。その場合には、この溶媒を使用してビードブラスト媒体を処理表面から除去することができる。特に、ビードブラスト媒体には、適切な溶媒（例えば、水性溶媒、アルコール溶媒、無極性有機溶媒等のような）に容易に溶解可能な塩又は他の混合物が含まれ得る。従って、ビードブラスト媒体は、適切な溶媒によって表面から本質的に完全に除去可能である。
【００３５】
[0056]適切な溶媒に可溶性のビードブラスト媒体を使用する典型的な応用例では、周期律表のＩＡ及びＩＩＡ族（ＩＡ及びＩＩＡ族には、リチウム、ナトリウム、カリウム、ルビジウム、セシウム、フランシウム、ベリリウム、マグネシウム、カルシウム、ストロンチウム、バリウム、及びラジウムが含まれる）からの元素を含有する１つ又は複数のハロゲン化物塩を含むビードブラスト媒体が使用可能であり、水性溶媒を使用して処理表面からビードブラスト媒体を洗浄することができる。当業者には理解されるように、ハロゲン化物塩には、周期律表のＩＡ及びＩＩＡ族からの元素とＶＩＩＡ族（ＶＩＩＡ族にはフッ素、塩素、臭素、ヨウ素、及びアスタチンが含まれる）の元素との組合せを含み得る。水溶性であり、本発明の様々な態様でビードブラスト媒体として使用可能な別の典型的な塩は、塩化アンモニウムである。
【００３６】
[0057]ハロゲン化合物は、水性溶媒に高度に可溶性の塩の１例に過ぎない。ハロゲン化合物以外にも数多くの他の塩が水性溶媒に高い可溶性を有することが知られており、このような他の塩も本発明の様々な態様に使用可能である。水性溶媒に可溶性の非ハロゲン化物塩には、例えば、様々な炭酸塩（例えば、炭酸カルシウムなど）及び様々な水酸化物（例えば、金属水素化物を含めて）が含まれる。典型的な炭酸塩は重炭酸ソーダ石（Ｎａ３（ＣＯ３）（ＨＣＯ３））・２（Ｈ２Ｏ）である。
【００３７】
[0058]以上に説明した水性溶媒は、本発明の様々な態様に使用可能な数多くの種類の溶媒の１つに過ぎず、水以外の溶媒を使用して様々なビードブラスト媒体を除去できることが理解されるべきである。例えば、様々な有機粒子がビードブラスト媒体として使用可能であり、それらは引き続いて適切な有機溶媒に溶解され得る。有機粒子には、本発明の幾つかの態様では有機金属物質が含まれ得る。
【００３８】
[0059]可溶性のビードブラスト媒体を使用すると、ビードブラストされた表面の洗浄を簡素化することができる。特に、適切な溶媒によって媒体を除去すると、埋め込まれたビードブラスト粒子に関連する従来技術の問題を排除することができる（典型的な従来技術の問題は、本開示の背景技術の項において上で論じてある）。特定の態様では、高度に可溶性のビードブラスト媒体を使用すると、埋め込まれたビードに関連し得るアーク発生の恐れを防止することが可能であり、且つ、本発明の態様に従って形成された粒子トラップ上に再蒸着薄膜が付着するのを促進する助けとなり得る。
【００３９】
[0060]高度に可溶性のビード及びビードを除去するための適切な溶媒の使用方法は、埋め込まれたビードがたとえ存在しても殆ど無に等しいミクロスケールの表面形成を許容し得る（図８及び９に示した表面など）。実質的にビードが存在しないミクロスケールの粗表面は、ビードの混入を回避することによって周期的な熱応力を最小限に留め得る。また、実質的にビードが存在しないミクロスケールの粗表面は、実質的に幾つかの関連ビード（例えば、炭化珪素又は酸化アルミニウムのビードなど）を有するスパッタトラップとは異なり、サイズの小さい再蒸着物質を有し得る。
【００４０】
[0061]上に論じた可溶性媒体を使用して、埋め込まれたビードブラスト媒体の除去を向上させることによって、この媒体に関連する問題を回避することができる。本発明の別の態様では、埋め込まれたビードブラスト媒体に関連する問題は、このような媒体によって処理されているスパッタリング構成要素の望ましい使用と適合性がある媒体を使用することによって軽減される。従って、媒体の幾つかは、このような構成要素をスパッタリング応用例で使用することに悪影響を及ぼすことなく、処理された構成要素の中に埋め込まれた状態で残留し得る。
【００４１】
[0062]ＰＶＤ構成要素のビードブラストに使用される典型的な適合性媒体は、元素又は合金の形態の金属を含み得るか、それらから本質的に成り得るか、又はそれらから成り得る。一般に、金属物質は柔らか過ぎると考えられているので、ＰＶＤ構成要素を処理する従来方法ではビードブラストには金属物質が使用されることはない。しかし、本発明の一態様では、適切な硬度の金属物質はビードブラスト媒体に使用可能であると認識するものである。金属粒子は、一般に通常のビードブラスト粒子よりも柔らかいが、これらの金属粒子が粗面にすべき表面と少なくとも同程度の硬度であれば、これらの粒子によって適切な粗面形成を実現することができる。その硬度は、例えば、ブリネル尺度、ビッカース尺度、ヌープ尺度、及びモース尺度を含めて、任意適切な尺度によって確認可能である。
【００４２】
[0063]金属粒子は、これらの粒子が標的表面と同じ組成を含むか、又はスパッタリング作業時に望ましくない特性を付与しないものを含んでいれば、標的表面と適合性があると考えられる。例えば、スパッタリング標的がタンタルを含み、且つ障壁層を形成するために使用されることになれば、標的の非スパッタリング領域を粗面にするために使用されるビードブラスト粒子は、チタン、モリブデン、タンタル、タングステン、及びコバルト（これらのすべては標的のタンタルと同じような障壁物質を形成するために使用可能である）の１つ又は複数を含み得るか、それらから本質的に成り得るか、又はそれらから成り得る。処理表面と適合性があると見なし得る他の物質は、その粒子がスパッタリング作業において表面と関連しないように処理表面から容易に除去可能な物質である。しかし、一般に金属粒子をスパッタリング構成要素表面から除去するのは難しいことであり、従って、特定のスパッタリング処理に適合性のある金属粒子は、その処理時にスパッタリング蒸着されている物質と半導体デバイスで同様の機能を有する１つ又は複数の物質から形成される粒子であるのが一般である。
【００４３】
[0064]タンタル含有ＰＶＤ構成要素又はチタン含有ＰＶＤ構成要素の粗面形成は、特に商業上重要であり得る。タンタル又はチタンのスパッタリング蒸着、特に、窒素存在下のタンタル又はチタンの蒸着は、非スパッタリング領域に沿った再蒸着及び付着に関して、且つその後の望ましくない粒子形成に関して、他の処理よりも多くの問題を有し得る。タンタル又はチタンは、しばしば窒素の存在下でスパッタリング蒸着されて、窒化タンタル又は窒化チタンを含む障壁物質を形成する。従って、本発明のスパッタリングトラップの形成方法は、障壁物質の形成に使用されるタンタル又はチタンのスパッタリング標的を処理するには特に有利であり得る。
【００４４】
[0065]金属媒体を含む典型的なビードブラスト物質は約５％から約３０％（体積で）の金属粉末を含有する物質であり得る（このような金属は、重量で少なくとも約９９％の純度である）。ビードブラスト物質は、例えば、約２０％の金属粉末を含むことが可能であり、残りは、例えば、炭酸塩（重炭酸ナトリウム、炭酸カリウム、重炭酸ソーダ石等）、ハロゲン化物塩（塩素酸ナトリウム、塩素酸カリウム等）、又は他の任意適切な媒体など、非金属粒子であり得る。
【００４５】
金属物質に追加して使用される媒体の成分は、このような成分が処理表面から容易に除去され得るように適切な溶媒に高度に可溶性であることが好ましい。幾つかの態様では、ビードブラスト媒体は、金属合金及び元素金属の一方又は両方から本質的に成る第１の組の複数の粒子と、水性溶媒又は有機溶媒に可溶性の第２の組の複数の粒子とを含むことが考えられる。媒体中の第２の組の複数の粒子に対する第１の組の複数の粒子の体積対体積比（ｖ／ｖ）は約１：３以下でよく、特定の態様では、１：１０以上から１：３以下である。
【００４６】
[0066]本発明の特定の態様では、アルミニウムの裏板に接合されたタンタル標的は、図４〜７に示した加工と同様に、タンタルの側壁表面上に、随意選択的にはアルミニウムの表面上に、溝を設けるために機械加工される。次いで、マクロ粗面のタンタルは、１：１０の体積比にあるタングステン粉末（通常は、約５５２ｋＰａ（８０ｐｓｉ）で２００グリット）と重曹（重炭酸ナトリウム）粒子との混合物を使用してミクロ粗面にされる。タングステンは、タンタル上に織目表面を創出するのに十分な硬度であるブラスト媒体となるが、タングステンは、タンタルによく付着し且つ障壁物質の形成に使用される小室に対して異物混入効果を有することがないので、タンタルのビードブラスト媒体を使用することによって問題のある異物がスパッタリング小室内に導入されることはない。
【００４７】
緩く埋め込まれたタングステンをいずれも除去するために、最初のブラスト処理の後には純粋な重曹のブラストが伴い得る。従って、粒子トラップ中に残留するタングステンはいずれも標的表面の中にしっかりと埋め込まれることになり、スパッタリング処理時に小室中で落下することがない。ミクロ粗面形成は、粒子捕捉領域がアルミニウムの裏板上まで達するように、タングステンの一部の上と同様にアルミニウムの裏板の一部の上でも実施可能であるし、又は別法として、タンタルのマクロ粗面領域上でのみで実施可能である。幾つかの態様では、タンタル表面のマクロ粗面形成を省き、より大きいグリットのタングステンをより高いブラスト圧力で使用して粗表面を作成することができる。このような粗表面は、更なるミクロ粗面形成によって処理可能であるし、又はミクロ粗面形成を省くことも可能である。
【００４８】
[0067]本発明の以上に論じた態様のタングステン粉末はタンタル粉末と併用可能であるし、又はタンタルをタングステン粉末の代用として使用することも可能である。標的がチタン標的であれば、チタン粉末を重曹と混合して研磨剤として使用することもできる。別法として、重曹を任意適切な担体粒子と置き換えることもできる。この担体粒子は容易に除去可能であることが好ましく、従って、担体粒子はビードブラストに続いて使用される洗浄溶媒に容易に溶解されることが好ましい。このように、金属粒子は本開示で先に論じた高度に可溶性の粒子と一緒に使用可能である。
【００４９】
[0068]図８及び９の処理段階で示した側壁１４は、その中にマクロスケール及びミクロスケールの構造を共に有する捕捉域を含む表面を有することが考えられる。特に、突起２２は約０．０２５４ｃｍ（０．０１インチ）の長さを有することが可能であり、基板上に形成されるマクロスケールの特徴的構造であると考えられる。突起内部に形成された窪みは、突起２２の表面に沿って形成されたミクロスケールの構造であると考えられる。ミクロスケール構造とマクロスケール構造とを組み合わせると、粒子がスパッタリング蒸着層の中に不要に組み込まれることに関して本開示で先に説明した問題を軽減し、且つ防止することさえできる。マクロスケールの構造全体に形成されたミクロスケールの構造は、幾つかの態様では、別様であればＰＶＤ処理で発生する恐れのあるアーク発生も有利に低減可能であり、また幾つかの態様では完全に防止可能である。
【００５０】
[0069]本明細書で説明される本発明の典型的な態様は、突起２２を屈曲した後に突起上に微小構造を形成するが、本発明は、突起の屈曲前に微小構造が形成される他の態様（図示せず）も包含することが理解されるべきである。特に、屈曲させてからビードブラスト及び／又は化学的エッチングを施すのではなく、図５の処理段階で突起２２にビードブラス及び／又は化学的エッチングを施し、次いで屈曲させることができる。
【００５１】
[0070]図５〜図９の突起２２は、図３の領域１８の一部又は全部に沿って形成可能である。従って、突起は、側壁１４の少なくとも一部に沿って、且つ／又は突縁１６の少なくとも一部沿って、且つ／又は面１２のスパッタリングを受けない横方向の周辺領域に沿って広がり得る。特定の態様では、これらの突起は、側壁１４全体に沿って広がり、且つ／又は突縁１６全体に沿って広がり、且つ／又は面１２のスパッタリングを受けない横方向の周辺領域全体に沿って広がることになる。
【００５２】
[0071]図２及び３は一体構造の標的構造を例示する。スパッタリング標的構造は標的／裏板構造を含み得ることも当業者は認識しよう。特に、スパッタリング標的は、スパッタリング小室（図１を参照して説明した小室のような）の中に標的を設ける前に裏板に接合可能である。標的／裏板構造は、図２及び３の一体構造標的の形状を含めて任意所望の形状を有し得る。裏板は、標的よりも安価であるか、標的よりも製造が容易であるか、又は標的に備わっていない他の望ましい特性を有する物質から作製可能である。裏板を使用して標的をスパッタリング小室の中に保持する。本発明を使用して、一体構造の標的構造を処理するための図２〜９で説明した構造と類似の様態で、標的／裏板構造を処理することができる。
【００５３】
[0072]図１０及び１１は、本発明の方法に従って処理できる典型的な標的／裏板構造（又は組立体）２００を例示する。図１０及び１１を参照する際には、適切であれば上で図２〜４の説明に用いた同様の参照符号を使用する。
【００５４】
[0073]構造２００は、裏板２０４に接合された標的２０２を含む。標的及び裏板は、図示の組立体では境界面２０６で接合する。標的２０２と裏板２０４との間の接合は、例えば、半田付け接合又は拡散接合を含めて任意適切な接合でよい。標的２０２には、金属、セラミック等を含めて任意の望ましい物質が含まれ得る。特定の態様では、標的には、図２及び３の標的１０に関して先に説明した物質の１つ又は複数が含まれ得る。裏板２０４には、任意適切な物質又は物質の組合せが含まれ得るが、例えば、Ａｌ、Ｃｕ、及びＴｉの１つ又は複数の金属など、しばしば１つ又は複数の金属が含まれることになる。
【００５５】
[0074]構造２００は、図２及び３の標的構造１０と同様の形状を有する。従って、構造２００は、スパッタリング面１２、側壁１４、及び突縁１６を有する。構造２００の様々な非スパッタリング表面はいずれも、図２〜９を参照して上で説明した処理と同様に本発明の方法によって処理可能である。従って、構造２００の図示の領域１８の全部又は一部が処理可能である。
【００５６】
[0075]図１１の構造２００と図３の構造１０との間の違いは、図１１の構造の側壁１４が裏板（２０４）の側壁と標的（２０２）の側壁とを含む一方で、図３の構造の側壁１４は標的側壁しか含んでいなかった。従って、図１１の構造の処理領域１８には、裏板２０４の側壁に沿って形成された粒子トラップ及び／又は標的２０２の側壁に沿って形成された粒子トラップが含まれ得る。追加的に又は別法として、このような処理領域には、突縁１６に沿って形成された粒子トラップが含まれ、且つ／又は面１２の非スパッタ部分に沿って形成された粒子トラップが含まれ得る。これらの粒子トラップは、図４〜９の１つ又は複数の態様を参照して説明した方法と同一の方法によって形成可能である。
【００５７】
[0076]構造２００の標的２０２が裏板に接合される前に又は後で、この標的を処理してスパッタリング面の側壁領域及び／又は非スパッタリング領域に沿って粒子トラップを形成することができる。同様に、この構造の裏板２０４が標的に接合される前に又は後で、この裏板を処理して側壁領域及び／又は突縁領域に沿って粒子トラップを形成することができる。典型的には、標的及び裏板は両方とも粒子トラップを形成するために処理される１つ又は複数の表面を有し、構造２００の標的及び／又は裏板の処理は、標的及び裏板を同時に処理できるように、標的を裏板に接合した後に行われることになる。
【００５８】
[0077]図１２〜図１４を参照して本発明の他の態様を論じる。適合性のある金属粒子を使用して標的構造に沿って粒子捕捉領域を形成するための以上に説明した処理に関して生じ得る問題は、たとえ粒子が標的に適切に付着しても、粒子は標的／裏板構造の裏板に対する付着が不適切であり得ることである。従って、たとえ粒子が標的物質と適合性があっても、粒子は裏板とは適合しない可能性がある。図１２〜１４の実施形態は、このような問題を克服することができる。
【００５９】
[0078]図１２は、裏板３０２、標的３０４、及び標的と裏板との間の挿入物３０６を含む標的／裏板構造３００を示す。図１３及び１４は、裏板３２２、標的３２４、及び標的と裏板との間の挿入物３２６を含む標的／裏板構造３２０を例示する。構造３００及び３２０はそれぞれ、粒子トラップを形成するために最終的に処理すべき領域１８を含み、このような領域には、標的（３０４又は３２４）の表面と挿入物（３０６又は３２６）の表面とが含まれるが、裏板（３０２又は３２２）の領域が含まれることはない。
【００６０】
[0079]図１２〜図１４の標的は、例えば、高純度のタンタル（例えば、純度９９．９重量％以上を有するタンタルなど）を含むことが可能であり、裏板は銅又は銅合金（銅／亜鉛合金など、また幾つかの態様では、裏板が９９重量％以上の純度を有する銅又は銅合金であり得る）を含むことが可能であり、更に挿入物領域は、純度９９重量％以上のタンタル、チタン、又はアルミニウムを含むことが可能である。従って、裏板は第１の組成を含むか、それらから本質的に成るか、又はそれらから成ると考えられ、標的は第１の組成とは異なる第２の組成を含むか、それらから本質的に成るか、又はそれらから成ると考えられ、更に、挿入物は第１及び第２の組成とは異なる第３の組成を含むか、それらから本質的に成るか、又はそれらから成ると考えられる。標的、裏板、及び挿入物は、組成が均質であってもよいし（図示のように）、又は他の態様では、標的、裏板、及び挿入物の１つ又は複数が幾つかの組成（例えば、異なる組成の積層など）を含んでもよい。
【００６１】
[0080]タンタルと適合するものとして以上に論じた様々な金属は、銅に対して不適合であり得るが、一般にはタンタルとの適合性に加えてチタン又はアルミニウムとの適合性がある。従って、挿入物（３０６又は３２６）は、粒子捕捉領域が、最終的にこの領域を処理するために使用すべき金属粒子と適合性のある金属全体に延在するように、標的と裏板との間に設けられる。幾つかの様態では、本発明は、Ｃｕ合金の裏板に接合されたＴａ標的は、跳ね返ったＴａがＣｕ裏板に付着せず、よって裏板から容易に剥落する特定の問題を有し得るという認識を包含する。挿入物（３０６又は３２６）の中間層又は輪状物質は、Ｃｕ裏板物質よりもＴａの付着（化学的又は冶金学的接合）に適切であるように選択可能である。挿入物（３０６又は３２６）は均質の単組成（図示のような）であっても、又は複合組成を含んでもよい。また、図示の挿入物は、本発明の他の態様（図示せず）では幾つかの挿入物の積重ねによって置き換えられ得る。
【００６２】
[0081]図１２〜図１４の領域１８は、これらの領域がマクロスケール及びミクロスケールの粗面形成を両方とも含んでもよいし、又は別法としてミクロスケールの粗面を形成するためのみに処理されてもよいように、図５〜９を参照して以上に論じた方法を使用して処理されてもよい。ミクロスケールの粗面形成及びマクロスケールの粗面形成を両方とも使用する態様では、マクロスケールの粗面形成は、ミクロスケールの粗面形成の前に又は後で実施可能である。しかし、マクロスケールの粗面形成はミクロスケールの粗面形成よりも粗いので、マクロスケールの粗面形成がミクロスケールの粗面形成の前に行われることが好ましい。
【００６３】
[0082]図１２の実施形態に対する図１３及び１４の実施形態の違いは、図１２の挿入物３０６は、上方から眺めたときに中実の円形又は他の適切な形状であり、他方で図１３及び１４の挿入物３２６は、上方から眺めたときに環状であり、図示の実施形態では、上から眺めたときに環状の円輪である。幾つかの態様では、図１２の挿入物３０６は、中実の幾何学形状の類を表すものと考えられ、挿入物３２６は中空の幾何学形状の類を表すものと考えられる。
【００６４】
[0083]図１２の標的は、挿入物全体に沿って接合表面を有するものと考えられ、図１３及び１４の標的は、一部が挿入物に沿って且つ一部が裏板に沿って、接合表面を有するものと考えられる。換言すれば、図１２〜１４の構造は、挿入物が標的の少なくとも一部と裏板との間にあることを例示しており、図１２の構造は、挿入物が標的の一部のみと裏板との間にあるのを示し、図１３及び１４の構造は、挿入物が標的全体と裏板との間にあるのを示す。
【００６５】
[0084]図１２及び図１３の構造は任意適切な方法によって形成可能である。例えば、典型的な方法では、挿入物が適切な接合（例えば、半田付け接合又は拡散接合を含めて）によって最初に裏板に接合され、次いで標的が適切な接合（例えば、半田付け接合又は拡散接合を含めて）によって挿入物／裏板の組合せに接合される。別法として、挿入物が、適切な接合（例えば、半田付け接合又は拡散接合を含めて）によって最初に標的に接合され、次いで標的／挿入物の組合せが適切な接合（例えば、半田付け接合又は拡散接合を含めて）によって裏板に接合される。更に別の実施例として、標的、裏板、及び挿入物のすべてを同時に相互接合することができる。
【００６６】
[0085]標的、裏板、及び挿入物を相互に接合する仕方に関わらず、粒子捕捉領域は、標的、裏板、及び挿入物が相互に接合された後で、領域１８全体に形成可能であるか、又は標的、裏板、及び挿入物の１つ又は複数が相互に接合される前に、少なくとも一部が形成可能である。例えば、図５に示した種類のマクロスケールの粗面形成領域は、標的及び／又は挿入物を標的／裏板構造の中に接合する前に、標的及び／又は挿入物の表面に沿って形成可能である。別の実施例として、図６及び７の屈曲及び／又は図８及び９のミクロスケールの粗面形成は、標的及び／又は挿入物を標的／裏板構成の中に接合する前に、標的及び／又は挿入物の表面に沿って実施可能である。更に別の実施例では、図５〜９の処理段階のすべてが、標的、裏板、及び挿入物を標的／裏板構造の中に接合した後に実施可能である。
【００６７】
[0086]以上に説明したスパッタリング標的の非スパッタリング領域を処理する方法は、数多くの蒸着処理（物理蒸着（ＰＶＤ）装置、化学蒸着（ＣＶＤ）装置等を含めて）で使用するのに適切な数多くの構成要素の表面処理に利用可能であり、しかも望ましい粗度の制御を維持しながら利用可能である。例えば、本方法は、ＰＶＤ装置のカップ、ピン、遮蔽体、コイル、保護リング、固締具、小室内壁等の表面を処理するために利用することができる。
【図面の簡単な説明】
【００６８】
【図１】従来技術の物理蒸着装置を模式的に示す断面図であり、物理蒸着（例えば、スパッタリング）処理時が示されている。
【図２】本発明の方法で使用するのに適切な典型的な標的構造を模式的に示す上面図である。
【図３】図２の線３−３に沿って模式的に示す断面図である。
【図４】図３の標的構造の拡大された領域（図３で「４」と標識された領域）を示す図であり、本発明の典型的な方法が事前処理段階にあるところが示されている。
【図５】図４の拡大された領域を示す図であり、図４の段階に続く処理段階にあるところが示されている。
【図６】図４の拡大された領域を示す図であり、図５の段階に続く処理段階にあるところが示されている。
【図７】図６の構造の一部を示す拡大図である。
【図８】図４の拡大された領域を示す図であり、図６の段階に続く処理段階にあるところが示されている。
【図９】図８の構造の一部を示す拡大図である。
【図１０】本発明の方法で使用するのに適切な典型的な標的／裏板構造を模式的に示す上面図である。
【図１１】図１０の線１１−１１に沿って模式的に示す断面図である。
【図１２】本発明の一態様に従う典型的な標的／裏板構造を模式的に示す断面図である。
【図１３】図１２の構造と同様に、本発明の一態様に従う典型的な標的／裏板構造を模式的に示す断面図である。
【図１４】図１３の線１４−１４に沿って、図１３の標的／裏板構造を模式的に示す上面図である。
【図１】
2007517133.tif 000003
【図２】
2007517133.tif 000004
【図３】
2007517133.tif 000005
【図４】
2007517133.tif 000006
【図５】
2007517133.tif 000007
【図６】
2007517133.tif 000008
【図７】
2007517133.tif 000009
【図８】
2007517133.tif 000010
【図９】
2007517133.tif 000011
【図１０】
2007517133.tif 000012
【図１１】
2007517133.tif 000013
【図１２】
2007517133.tif 000014
【図１３】
2007517133.tif 000015
【図１４】
2007517133.tif 000016
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
蒸着装置の構成要素（１０）を処理する方法であって、前記構成要素（１０）は第１の硬度を有する組成を含み、前記方法は、前記第１の硬度以上の第２の硬度を有する粒子を含むビードブラスト媒体によって、前記構成要素の表面（２１）をビードブラストに曝すことを含み、前記粒子は本質的に金属合金及び元素金属の一方又は両方から成る方法。
【請求項２】
標的／裏板構造（３００、３２０）を形成する方法であって、
第１の組成を含む裏板（３０２、３２２）を用意するステップと、
前記第１の組成とは異なる第２の組成を含む標的（３０４、３２４）を用意するステップと、
前記第１及び第２の組成とは異なる第３の組成を有する挿入物（３０６、３２６）を用意するステップと、
１つの構成の中に前記標的（３０４、３２４）、裏板（３０２、３２２）、及び挿入物（３０６、３２６）を接合するステップであって、その構成では前記挿入物が前記標的の少なくとも一部と前記裏板との間にあり、前記構成は前記標的の一部及び前記挿入物の一部に沿って延在する表面を有する、接合するステップと、
前記表面に沿って粒子捕捉領域（１８）を形成するステップであって、前記粒子捕捉領域は、前記挿入物の前記一部に沿って、且つ前記標的の前記一部に沿って広がる湾曲突起（２２）の模様を含み、前記湾曲突起は穴（２３）を形成し、前記穴の少なくとも幾つかが前記標的／裏板構造に沿って横方向に開く、粒子捕捉領域を形成するステップとを含む方法。
【請求項３】
標的／裏板構造（３００、３２０）であって、
第１の組成を含む裏板（３０２、３２２）と、
前記第１の組成とは異なる第２の組成を含む標的（３０４、３２４）と、
前記標的の少なくとも一部と前記裏板との間の挿入物（３０６、３２６）であって、前記第１及び第２の組成とは異なる第３の組成を有する挿入物と、を含み、
前記標的／裏板構造（３００、３２０）は、前記標的の一部に沿って且つ前記挿入物の一部に沿って延在する粒子捕捉領域（１８）を含み、前記粒子捕捉領域は、前記挿入物の前記一部に沿って且つ前記標的の前記一部に沿って広がる湾曲突起（２２）の模様を含み、前記湾曲突起は穴（２３）を形成し、前記穴の少なくとも幾つかは前記標的／裏板構造に沿って横方向に開く、標的／裏板構造。
【請求項４】
前記第１の組成は銅を含み、前記第２の組成はタンタルを含み、更に前記第３の組成はチタンを含む、請求項３に記載の標的／裏板構造。
【国際調査報告】
2007517133.tif 000017
2007517133.tif 000018
2007517133.tif 000019
2007517133.tif 000020